FR 2561639 A1 19850927 FR 8404357 A 19840321 La présente invention a trait au domaine des revêtements de terrains en vue de la realisation de sols souples et poreux aptes a être utilisés comme aires de jeux ou de sports, comme par exemple des terrains de tennis. Elle concerne tout particulierement de nouvelles compositions, destinées à être appliquées sur des chapes rigides et dures constituant l'assise de fondation d'un terrain de sport, et fournissant des enduits souples et poreux permettant notamment l'évacuation des eaux pluviales. De nombreux terrains de sports, en particulier des terrains de tennis, comportent comme chape rigide des dalles ou plaques en béton poreux (appelé aussi caverneux) ou encore des enrobés poreux, de constitution bien connue. La porosité est destinée à faciliter l'évacuation, par l'assise, des eaux pluviales et/ou de nettoyage. Habituellement, cette chape est recouverte, à titre d'enduit superficiel, par une peinture aqueuse pigmentée renfermant des polymères ou interpolymeres comme liants. Une telle couche finale ne confère pas la souplesse nécessaire au sol et elle. presente aussi divers inconvenients parmi lesquels il faut mentionner notamment : une usure relativement rapide, qui nécessite d'assez fréquents rajeunissements des surfaces de ce type, mais surtout un pouvoir glissant qui devient dangereux en cas de forte humidité du fait de l'imperméabilitê de tels enduits et de leur teneur, faible ou nulle, en charges sableuses. L'invention a pour but d'obvier à ces inconvenients et de mettre au point un type de revêtement qui, tout en apportant la souplesse nécessaire au béton ou à l'enrobé de base, confere un caractere antidérapant a la surface et inhibe les phénomènes de glissement sur cette derniere. Elle vise en outre une composition superficielle ayant de bonnes caractéristiques de porosité et apte d'une part a permettre une évacuation partielle des eaux au travers de sa couche mais aussi à évacuer une autre partie de ces eaux par simple ruissellement, en évitant ainsi une détérioration prématurée des fondations de l'ouvrage. Pour atteindre ces buts, l'invention propose de substituer à la peinture superficielle susvisée un revêtement poreux constitué par la combinaison d'une poudre et/ou pâte pigmentaire et d'une dispersion aqueuse à base de certains terpolymères et de charges à proportions relatives bien déterminées par rapport au liant polymère, d'autres additifs conventionnels étant incorporés à cette dispersion pour obtenir les résultats visés. Conformément à l'invention, la dispersion aqueuse comprend avantageusement, pour 100 parties en poids a) 20 à 40 parties d'un terpolymère d'éthylène, chlorure de vinyle et acétate de vinyle ; b) 30 a 120 parties d'une charge fine dont la majeure partie des particules a un diamètre inférieur à 0,6 mm ; c) 0,5 à 1,5 partie d'un agent thixotrope insensible a l'eau f d) 0,2 a 0,8 partie d'un agent dispersant des matériaux de coloration, de type anionique ou non ionique ; e) 0,1 à 0,3 partie d'un agent anti-mousse exempt de silicone ; f) 0,3 à 1,1 partie d'un agent biocide ; le complément à 100 parties étant constitué par de l'eau ordinaire, comme par exemple de l'eau de ville. Selon une caractéristique de l'invention, pour obtenir la porosité désirée du revêtement final, la quantité de charge dans la composition doit atteindre au moins 170 parties pour 100 parties (poids) du liant terpolymêre et elle est avantageusement comprise entre 170 et 300 parties (poids). Cette charge est constituée de préférence par un sable siliceux de fourchettes granulometriques 70-420 microns ou 74-590 microns. Ceci pour la couche superficielle mais on peut mettre en oeuvre, pour la couche de fond, des granulés concasses, par exemple type silex, ou encore du carbonate de calcium, de calibre 0,5 a 3 mm. En outre, dans certains cas, on peut ajouter a la charge, de la silice de diato hées de granulometrie préférentielle 1 à 10 microns de façon a augmenter la resistance à l'abrasion.Toutefois, cet ajout ne doit pas être utilisé en doses excessives afin de ne pas diminuer la porosité recherchee. Tout interpolymère de chlorure de vinyle, acétate de vinyle et éthylène peut convenir selon l'invention. En pratique les pourcentages de monomères varient généralement entre 5 et 30 % pour l'éthylène, 30 à 90 % pour le chlorure de vinyle et 5 % 40 X pour 1 'acétate de vinyle (pourcentages en poids). Les autres constituants précités de la composition sont des adjuvants dont l'action est connue en soi. Par exemple, on peut utiliser comme agent thixotrope de l-a silice colloïdale de granulometrie 1 à 10 microns environ ou tout autre matériau de fonction équivalente a l'excep- tion, toutefois, des produits sensibles à l'eau comme par exemple les dérivés et polymères cellulosiques. L'agent dispersant peut etre choisi parmi les produits anioniques ou non ioniques déjà mis en oeuvre dans les dispersions aqueuses de polymeres, comme par exemple des éthers aliphatiques de polyoxyalcoylenes ou alcoylarylés comme le houy)phénol éthoxylé. L'agent anti-mousse peut être constitué par un phosphate d'alcoyle ou produit équivalent.Enfin on peut utiliser comme biocide l'un quelconque ou des mélanges des produits bien connus, efficaces contre les algues et moisissures, tels que par exemple des complexes miscibles à l'eau a base de dérivés d'organo-étains ou produits d'action équivalente. En outre, il s' avère souvent avantageux d'incorporer à la composition aqueuse précitée un solvant organique non miscible à l'eau, tel que white spirit ou autre, jouant le rôle d'agent coalescent et permettant de travailler à des températures voisines de zéro degré. Comme composants pigmentaires incorporés a la dispersion aqueuse, on peut utiliser, a raison d'environ 2 à 10 % par rapport au poids de ladite dispersion, soit des poudres d'oxydes métalliques soit encore des préparations pigmentaires pâteuses a base de telles poudres et de colorants organiques soit encore des mélanges de poudre et de pète. Exemples de réalisation A titre de modes d'exécution non limitatifs, on a preparé et expérimenté des formulations prêtes à l'emploi obtenues par melange, sous agitation, de 30 parties (poids) d'une combinaison d'oxyde chrome vert (15 parties) et de pâte pigmentaire verte (15 parties) avec 100 parties (poids) de trois dispersions aqueuses A, B et C dont les proportions d'ingrédients sont résumées dans le tableau 1 ci-apres (parties en poids) Tableau 1 Composants A B C - Terpolymère chlorure de vinyle 29 26 33 acétate de vinyle, éthylène - Dispersant anionique (alcoylpolyalcoxyether a 40 % 0,60 0,52 0,75 de matière active et pH neutre) - Anti-mousse ( base de phosphate 0,30 0,20 0,25 de tributyle) - Charge (sable siliceux 70-420 ou 74-590 microns) 58 67 84 - Agent thixotrope (silice 1,05 0,85 1,40 colloTdale 1 10 microns) 1,05 085 1,40 - Biocide 0,30 0,30 0,35 - Silice de diatomées 0,80 O O (1 a 10 microns) - Solvant de coalescence 1,50 0 1,80 - Eau de ville complément a 100 parties Après application, séchage et durcissement de ces compositions sur des dalles en béton poreux pour terrains de tennis les revêtements obtenus psentaient de bonnes caractéristiques de porosité et de souplesse. Ils permettaient de se rapprocher, au point de vue jeu, des terrains de tennis en terre battue. Les revêtements selon l'invention conviennent particulièrement bien pour la rénovation des couches superficielles de terrains de tennis. En pratique, ils sont appliqués en des épaisseurs variant généralement entre 1 et 3mm. REVENDICATIONS 1. Composition pour revêtements poreux destinés à des sols a usage sportif de chape rigide a base de bétons ou d'enrobes poreux, caractérisée en ce qu'elle est constituée par la combinaison de 2 à 10 X (en poids) d'au moins un pigment et/ou colorant avec 100 % (poids) d'une dispersion aqueuse renfermant, pour 100 parties (en poids) ; a) de 20 a 40 parties d'un terpolymère de chlorure de vinyle, acétate de vinyle et ethylène ; b) de 35 à 120 parties d'une charge fine dont la majeure partie des particules a un diamètre inférieur à 0,6 mm. c) de 0,5 à 1,5 partie d'un agent thixotrope insensible à l'eau ; d) de 0,2 à 0,8 partie d'un agent dispersant des materiaux de coloration, de type anionique ou non ionique ; e) de 0,1 à 0,3 partie d'un agent anti-mousse exempt de silicone ; f) de 0,3 a 1,1 partie d'un agent biocide ; le complement a 100 parties étant constitue par de l'eau de ville. 2. Composition selon la revendication 1, caractérisée en ce que la charge b) est constituée par un sable siliceux de fourchettes granulométriques 70-420 microns ou 74-590 microns. 3. Composition selon la revendication 2, caractérisée en ce qu'une partie de la silice est rempJacee par des granulés concassés de cailloux, sileX., ou carbonates de calcium calibrés de 0,5 a 3 mm. 4. Composition selon l'une quelconque des;revendications 1 a 3, caractérisée en ce qu'une partie de la charge, soit 0 à 10 X en poids, comprend de la silice de diatomées de granulometrie 1 a 10 microns. 5. Composition selon l'une quelconque des revendications 1 a 4, caracteriseeen ce que la dispersion aqueuse est additionnée en outre d'une quantité pouvant aller jusqu'à 3 parties (poids) d'un solvant organique non sensible à l'eau.